(57)【特許請求の範囲】
【請求項１】
結着樹脂として結晶性ポリエステル樹脂と、磁性粉と、ニグロシンを含む結晶化抑制剤とを有する、複数のトナー粒子を含有する磁性トナーの製造方法であって、
前記磁性粉の表面に前記結晶化抑制剤を付着させる付着工程と、
前記結晶化抑制剤が付着した前記磁性粉及び前記結着樹脂を混練して混練物を得る混練工程と、
前記混練物を粉砕する粉砕工程と
を含む、磁性トナーの製造方法。
【発明の詳細な説明】
【技術分野】
【０００１】
本発明は、磁性トナー、及び磁性トナーの製造方法に関する。
【背景技術】
【０００２】
画像形成装置に用いられる磁性トナーは、一定以上の磁性の保持を必要とする傾向にある。現像スリーブの現像領域への磁性トナーの搬送及び現像スリーブ上での磁性トナーによる薄層（トナー薄膜）の形成のためである。磁性の強さは、例えば、磁性トナーに含まれる磁性粉の添加量によって決定される。磁性粉の添加量が多くなると、記録媒体への磁性トナーの耐オフセット性が低下する場合がある。また、磁性粉は導電性を有するため、磁性粉の添加量は磁性トナーの帯電量に影響を与え易い。そのため、磁性トナー粒子における磁性粉の添加量は、制限される傾向にある。したがって、磁性粉の添加量を一定に保持しつつ、画像の品質を向上させることが望まれる。例えば、特許文献１には、平均円形度０．９５０以上の磁性トナーが記載されている。
【先行技術文献】
【特許文献】
【０００３】
【特許文献１】特開２００６−７８９８３号公報
【発明の概要】
【発明が解決しようとする課題】
【０００４】
しかし、特許文献１に記載の磁性トナーでは、帯電安定性及び耐オフセット性は十分ではなかった。
【０００５】
本発明は、上記の課題に鑑みてなされたものであり、優れた帯電安定性及び耐オフセット性を有するトナーを提供することを目的とする。また、本発明は、優れた帯電安定性及び耐オフセット性を有する磁性トナーの製造方法を提供することを目的とする。
【課題を解決するための手段】
【０００６】
本発明の磁性トナーは、複数のトナー粒子を含有する。前記トナー粒子は、結着樹脂として結晶性ポリエステル樹脂と、磁性粉と、結晶化抑制剤とを含む。前記結晶化抑制剤は、前記磁性粉の表面に付着している。
【０００７】
本発明の磁性トナーの製造方法は、上述の磁性トナーを製造する方法である。本発明の磁性トナーの製造方法は、付着工程と、混練工程と、粉砕工程とを含む。前記付着工程は、前記磁性粉の前記表面に前記結晶化抑制剤を付着させる。前記混練工程は、前記結晶化抑制剤が付着した前記磁性粉及び前記結着樹脂を混練して混練物を得る。前記粉砕工程は、前記混練物を粉砕する。
【発明の効果】
【０００８】
本発明によれば、優れた帯電安定性及び耐オフセット性を有する磁性トナーを提供することができる。また、本発明によれば、優れた帯電安定性及び耐オフセット性を有する磁性トナーの製造方法を提供することができる。
【発明を実施するための形態】
【０００９】
以下、本発明の実施形態について詳細に説明する。本発明は、以下の実施形態に何ら限定されず、本発明の目的の範囲内で、適宜変更を加えて実施できる。なお、説明が重複する箇所については、適宜説明を省略する場合があるが、発明の要旨を限定しない。
【００１０】
＜第一実施形態：磁性トナー＞
第一実施形態に係る磁性トナー（以下、単に「トナー」と記載することがある）は、静電潜像現像用トナーである。第一実施形態に係るトナーは、多数のトナー粒子から構成される粉体である。第一実施形態に係るトナーは、例えば、電子写真装置（画像形成装置）で用いることができる。
【００１１】
電子写真装置では、トナーを含む現像剤を用いて静電潜像を現像する。現像工程では、感光体に形成された静電潜像に、帯電したトナーを付着させてトナー像を形成する。そして、続く転写工程では、感光体上のトナー像を記録媒体（例えば、紙）に転写する。その後、トナー像を加熱及び加圧して、記録媒体にトナー像を定着させる。
【００１２】
第一実施形態に係るトナーは、次に示す構成（１）を有する。
構成（１）：トナー粒子は、結着樹脂として結晶性ポリエステル樹脂と、磁性粉と、結晶化抑制剤とを含む。結晶化抑制剤は磁性粉の表面に付着している。
【００１３】
本発明で規定する「結晶性ポリエステル樹脂」に示すような「結晶性」とは、示差走査熱量測定（ＤＳＣ）において、階段状の吸熱変化ではなく、明確な吸熱ピークを有することを示す。具体的には、「結晶性」とは、昇温速度１０℃／分で測定した際の吸熱ピークの半値幅が１５℃以下であることを意味する。一方、吸熱ピークの半値幅が１５℃を超えるポリエステル樹脂又は明確な吸熱ピークが認められないポリエステル樹脂は、非結晶性（非晶質）であることを意味する。
【００１４】
本明細書において、トナーの帯電安定性は、帯電の維持し易さを示すトナーの性質である。帯電安定性は、帯電させた後一定時間経過させた際に存在する帯電トナーの割合で評価できる。具体的な評価方法の詳細は実施例にて後述する。また、耐オフセット性は、画像形成装置における定着可能な温度（最高定着温度）と、標準定着温度との差で評価することができる。この差が大きいことは耐オフセット性に優れることを示す。具体的な評価方法の詳細は実施例にて後述する。
【００１５】
磁性粉の表面への結晶化抑制剤の付着は、透過型電子顕微鏡（ＴＥＭ、日本電子株式会社製「ＪＳＭ−６７００Ｆ」）を用いて確認することができる。確認方法の詳細は、実施例で後述する。
【００１６】
構成（１）は、トナーの帯電安定性及び耐オフセット性の向上に有益である。構成（１）を有するトナーでは、結晶化抑制剤は磁性粉の表面に付着している。このため、結晶性ポリエステル樹脂の結晶化が、磁性粉の表面で抑制される傾向にある。一方、結晶性ポリエステル樹脂が結晶化すると電気抵抗が低下する。このため、磁性粉の表面での結晶化したポリエステル樹脂の存在を低減することで、磁性粉から電荷の放出は効率的に抑制される傾向にある。よって、構成（１）を有するトナーは、帯電安定性の低下を抑制することができる。また、構成（１）を有するトナーでは、結晶化抑制剤が磁性粉の表面に付着している。このため、画像形成工程の定着工程におけるトナーが溶融される際に、トナーの凝集力が低下しない傾向にある。よって、構成（１）を有するトナーは、耐オフセット性の低下を抑制することができる。したがって、構成（１）を有するトナーは、優れた帯電安定性及び耐オフセット性を有する。
【００１７】
トナーの帯電安定性及び耐オフセット性のうち少なくとも一方を更に向上させるためには、トナーは、構成（１）に加えて、次に示す構成（２）、（３）及び（４）のうち少なくとも１つを有することが好ましい。
構成（２）：結晶化抑制剤は、ニグロシンを含む。
構成（３）：トナー粒子は、結着樹脂として非結晶性ポリエステル樹脂を更に含む。
構成（４）：結晶化抑制剤は、結着樹脂中に実質的に存在しない。
【００１８】
構成（２）は、トナーの帯電安定性及び耐オフセット性の向上に有益である。構成（２）を有するトナーでは、結晶化抑制剤がニグロシンを含む。ニグロシンは、結晶性ポリエステル樹脂の結晶化を抑制し易い。このため、構成（２）を有するトナーは、帯電安定性及び耐オフセット性を向上させ易い。
【００１９】
構成（３）を有するトナーは、帯電安定性及び耐オフセット性の向上に有益である。構成（３）を有するトナーは、結着樹脂として非結晶性ポリエステル樹脂を更に含む。非結晶性ポリエステル樹脂は、トナーの定着温度幅を拡大させる。
【００２０】
構成（４）において、「結晶化抑制剤は、結着樹脂中に実質的に存在しない」とは、本発明に係るトナーにおいて、結晶化抑制剤はトナー粒子中で孤立した状態で分散しておらず、実質的に磁性粉の表面に付着した態様でのみ存在することを意味する。
【００２１】
構成（４）は、帯電安定性及び耐オフセット性の向上に有益である。構成（４）を有するトナーでは、結晶化抑制剤は結着樹脂中に存在しない。すなわち、結晶化抑制剤は、実質的に磁性粉の表面にのみ存在する。構成（４）を有するトナーでは、結晶化抑制剤を結着樹脂中に分散させないため、画像形成工程の定着工程においてトナーが溶融する際に、トナーの凝集力が低下しにくい。このため、構成（４）を有するトナーは、耐オフセット性の低下を抑制し易い。また、結晶化抑制剤は、実質的に磁性粉の表面に付着した態様でのみ存在するため、磁性粉近傍でのみ結晶化を抑制する傾向にある。このため、トナーの帯電安定性を制御し易い。したがって、構成（４）を有するトナーは、帯電安定性及び耐オフセット性を向上させることができる。
【００２２】
第一実施形態に係るトナーは、構成（１）を有するトナー粒子（以下、第一実施形態のトナー粒子と記載することがある）を、複数有する。第一実施形態のトナー粒子を有するトナーは優れた帯電安定性及び耐オフセット性を有する。なお、トナーは、８０質量％以上の割合で第一実施形態のトナー粒子を有することが好ましく、９０質量％以上の割合で第一実施形態のトナー粒子を有することがより好ましく、１００質量％の割合で第一実施形態のトナー粒子を有することが更に好ましい。
【００２３】
トナー粒子は、必要に応じて任意の成分（例えば、帯電制御剤、離型剤又は外添剤）を含んでもよい。例えば、トナー粒子の表面には、必要に応じて、外添剤を付着させてもよい。以下、外添剤が付着する前のトナー粒子をトナー母粒子と記載することがある。なお、アクリル及びメタクリルを包括的に「（メタ）アクリル」と総称する場合がある。また、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。以下、結着樹脂、磁性粉、結晶化抑制剤及び任意の成分を順に説明する。
【００２４】
［１．結着樹脂］
既に述べたように、トナー粒子は、結着樹脂として、結晶性ポリエステル樹脂を含む。また、トナー粒子は、結晶性ポリエステル樹脂以外の他の結着樹脂（以下、他の結着樹脂と記載することがある）を含んでもよい。以下、結晶性ポリエステル樹脂及び他の結着樹脂を説明する。
【００２５】
［１−１．結晶性ポリエステル樹脂］
結晶性ポリエステル樹脂は、例えば、アルコール成分とカルボン酸成分との縮重合又は共縮重合によって得られる。アルコール成分としては２価又は３価以上のアルコールを使用できる。２価又は３価以上のアルコール成分の具体例としては、エチレングリコール、ジエチレングリコール、トリエチレングリコール、１，２−プロパンジオール、１，３−プロパンジオール、１，４−ブタンジオール、ネオペンチルグリコール、１，５−ペンタンジオール、１，６−ヘキサンジオール、１，４−シクロヘキサンジメタノール、ジ１，２−プロパンジオール、ポリエチレングリコール、ポリ１，２−プロパンジオール又はポリテトラメチレングリコールのようなジオール類；ビスフェノールＡ、水素添加ビスフェノールＡ、ポリオキシエチレンビスフェノールＡ又はポリオキシプロピレンビスフェノールＡのようなビスフェノール類；ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン又は１，３，５−トリヒドロキシメチルベンゼンのような３価以上のアルコール類が挙げられる。
【００２６】
これらのアルコール成分の中では、炭素原子数２以上８以下の脂肪族ジオールが好ましく、炭素原子数が２以上８以下であるα，ω−アルカンジオールがより好ましく、１，４−ブタンジオール又は１，６−ヘキサンジオールが更に好ましい。
【００２７】
結晶性ポリエステル樹脂を得るためには、アルコール成分中の炭素原子数２以上１０以下の脂肪族ジオールの割合が８０モル％以上であることが好ましく、９０モル％以上であることがより好ましい。同様に、アルコール成分に最も多量に含まれる成分（単一の化合物）の含有量が７０モル％以上であることが好ましく、９０モル％以上であることがより好ましく、１００モル％であることが最も好ましい。
【００２８】
カルボン酸成分としては２価又は３価以上のカルボン酸を使用できる。２価又は３価以上のカルボン酸成分の具体例としては、マレイン酸、フマル酸、シトラコン酸、イタコン酸、グルタコン酸、フタル酸、イソフタル酸、テレフタル酸、シクロヘキサンジカルボン酸、コハク酸、アジピン酸、セバシン酸、アゼライン酸、マロン酸、アルキルコハク酸又はアルケニルコハク酸（例えば、ｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸又はイソドデセニルコハク酸）のような２価カルボン酸；１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸又はエンポール三量体酸のような３価以上のカルボン酸が挙げられる。これらの２価又は３価以上のカルボン酸成分は、カルボン酸ハライド、カルボン酸無水物又は低級アルキルエステルのようなエステル形成性誘導体に変形して用いてもよい。ここで、「低級アルキル」とは、炭素原子数が１以上６以下であるアルキル基を意味する。
【００２９】
これらのカルボン酸成分の中では、炭素原子数２以上１６以下の脂肪族ジカルボン酸が好ましく、炭素原子数が２以上１６以下であるα，ω−アルカンジカルボン酸がより好ましい。また、カルボン酸成分には、更に１価のカルボン酸を含んでもよい。１価のカルボン酸としては、例えば、ステアリン酸が挙げられる。
【００３０】
結晶性ポリエステル樹脂を得るためには、カルボン酸成分中の炭素原子数２以上１６以下の脂肪族ジカルボン酸が７０モル％以上であることが好ましく、９０モル％以上であることがより好ましい。同様に、カルボン酸成分に最も多量に含まれる成分（単一の化合物）の含有量が７０モル％以上であることが好ましく、９０モル％以上であることがより好ましく、１００モル％であることが最も好ましい。
【００３１】
結晶性ポリエステル樹脂の含有量は、トナー粒子１００質量部に対して１質量部以上２０質量部以下であることが好ましく、３質量部以上１５質量部以下であることがより好ましい。結晶性ポリエステル樹脂の含有量が１質量部以上１５質量部以下であると、トナーの耐オフセット性が向上する。
【００３２】
［１−２．他の結着樹脂］
他の結着樹脂としては、熱可塑性樹脂が好ましい。熱可塑性樹脂の例としては、アクリル酸系樹脂、スチレン−アクリル酸系樹脂、非結晶性ポリエステル樹脂、ポリアミド樹脂、ウレタン樹脂又はビニルアルコール系樹脂が挙げられる。これらの樹脂の中でも、トナーの帯電安定性を向上させる観点から、非結晶性ポリエステル樹脂が好ましい。以下、非結晶性ポリエステル樹脂について説明する。
【００３３】
非結晶性ポリエステル樹脂を調製する場合、得られるポリエステル樹脂の結晶性を抑制する必要がある。ポリエステル樹脂の結晶性の抑制方法は、特に限定されないが、結晶性の抑制方法として、例えば以下の方法（イ）〜（ハ）が挙げられる。
【００３４】
方法（イ）：結晶性ポリエステル樹脂の結晶化を向上させるアルコール及びカルボン酸を少量だけ使用するか、使用しない方法。
【００３５】
方法（ロ）：アルコール及びカルボン酸として、それぞれ２種以上の化合物を使用する方法。
【００３６】
方法（ハ）：ビスフェノールＡのアルキレンオキサイド付加物のようなアルコール又は、アルキル置換コハク酸のようなカルボン酸を使用して結晶化を抑制する方法。
【００３７】
これらの結晶化の抑制方法の中では、単量体の種類が少なく非結晶性ポリエステル樹脂の調製が容易であることから、方法（ハ）がより好ましい。方法（ハ）では、アルコール（例えば、ビスフェノールＡのアルキレンオキサイド付加物）及びカルボン酸（例えば、アルキル置換コハク酸）の使用量を増やすほど結晶化を抑制しやすい。しかし、これらの単量体の使用量は、得られるポリエステル樹脂の結晶性指数と、他の物性とを考慮して、適宜調整されることが好ましい。なお、非結晶性ポリエステル樹脂は単独で使用されてもよく、２種以上を組み合わせて使用されてもよい。
【００３８】
非結晶性ポリエステル樹脂の含有量は、トナー粒子１００質量部に対して３０質量部以上９０質量部以下であることが好ましく、３５質量部以上８５質量部以下であることがより好ましい。
【００３９】
［２．磁性粉］
磁性粉としては、例えば、強磁性金属、複数種の強磁性金属の合金、強磁性金属を主成分とした磁性粉、コバルト若しくはニッケルを酸化鉄にドーピングした磁性粉、強磁性金属元素を含まないが熱処理により強磁性を示すようになる合金又は二酸化クロムが挙げられる。強磁性金属としては、例えば、鉄、コバルト又はニッケルが挙げられる。鉄は、酸化鉄（例えば、マグネタイト又はフェライト）の形態で使用されてもよい。磁性粉は、これらの磁性粉の１種を単独で又は２種以上を組み合わせて使用してもよい。トナー粒子の帯電量を調整し易いことから、磁性粉としては、マグネタイトが好ましい。
【００４０】
磁性粉には、磁性粉の結着樹脂への分散性及び磁性粉の耐久性を向上させるために、表面処理が行われてもよい。磁性粉を表面処理する場合、表面処理剤の例としては、カチオン界面活性剤、アニオン界面活性剤、両性界面活性剤、シランカップリング剤、チタンカップリング剤、アルミニウムカップリング剤、フェノール系樹脂、エポキシ樹脂、シアネート系樹脂又はウレタン樹脂が挙げられる。表面処理剤は、１種を単独で又は２種以上を組み合わせて使用してもよい。
【００４１】
［３．結晶化抑制剤］
結晶化抑制剤としては、例えば、ニグロシンが挙げられる。ニグロシンとは、アニリン又はアニリンの塩酸塩とニトロベンゼンとに塩酸を加え、触媒の存在下で酸化還元縮合反応させて得られる多種のアジン系化合物の混合物である。ニグロシンとしては、例えば、Ｃ．Ｉ．ソルベントブラック７、Ｃ．Ｉ．ソルベントブラック５又はＣ．Ｉ．アシッドブラック２が挙げられる。
【００４２】
Ｃ．Ｉ．ソルベントブラック７としては、例えば、スピリットブラック（Ｓｐｉｒｉｔ  Ｂｌａｃｋ）ＳＢ、スピリットブラック（Ｓｐｒｉｔ  Ｂｌａｃｋ）ＳＳＢＢ、スピリットブラック（Ｓｐｒｉｔ  Ｂｌａｃｋ）ＡＢ、スピリットブラック（Ｓｐｒｉｔ  Ｂｌａｃｋ）ＡＢＬ、ヌービアンブラック（ＮＵＢＩＡＮ（登録商標）  ＢＬＡＣＫ）ＮＨ−８０５又はヌービアンブラック（ＮＵＢＩＡＮ（登録商標）  ＢＬＡＣＫ）ＮＨ−８１５の商品名で市販されているＣ．Ｉ．ソルベントブラック７（何れもオリヱント化学工業株式会社製）が挙げられる。
【００４３】
また、Ｃ．Ｉ．ソルベントブラック５としては、例えば、ニグロシンベース（Ｎｉｇｒｏｓｉｎｅ  Ｂａｓｅ）ＳＡ、ニグロシンベース（Ｎｉｇｒｏｓｉｎｅ  Ｂａｓｅ）ＳＡＰ、ニグロシンベース（Ｎｉｇｒｏｓｉｎｅ  Ｂａｓｅ）ＳＡＰＬ、ニグロシンベース（Ｎｉｇｒｏｓｉｎｅ  Ｂａｓｅ）ＥＥ、ニグロシンベース（Ｎｉｇｒｏｓｉｎｅ  Ｂａｓｅ）ＥＥＬ、ニグロシンベース（Ｎｉｇｒｏｓｉｎｅ  Ｂａｓｅ）ＥＸ、ニグロシンベース（Ｎｉｇｒｏｓｉｎｅ  Ｂａｓｅ）ＥＸＢＰ、スペシャルブラック（Ｓｐｅｃｉａｌ  Ｂｌａｃｋ）ＥＢ、ヌービアンブラック（ＮＵＢＩＡＮ（登録商標）  ＢＬＡＣＫ）ＴＮ−８７０、ヌービアンブラック（ＮＵＢＩＡＮ（登録商標）  ＢＬＡＣＫ）ＴＮ−８７７、ヌービアンブラック（ＮＵＢＩＡＮ（登録商標）  ＢＬＡＣＫ）ＴＮ−８０７、ヌービアンブラック（ＮＵＢＩＡＮ（登録商標）  ＢＬＡＣＫ）ＴＨ−８２７又はヌービアングレー（ＮＵＢＩＡＮ（登録商標）  ＧＲＡＹ）ＩＲ−Ｂの商品名で市販されているＣ．Ｉ．ソルベントブラック５（何れもオリヱント化学工業株式会社製）が挙げられる。
【００４４】
また、これら以外には、ボントロン（登録商標）（ＢＯＮＴＲＯＮ（登録商標））Ｎ−０１、ボントロン（登録商標）（ＢＯＮＴＲＯＮ（登録商標））Ｎ−０４、ボントロン（登録商標）（ＢＯＮＴＲＯＮ（登録商標））Ｎ−０７、ボントロン（登録商標）（ＢＯＮＴＲＯＮ（登録商標））Ｎ−０９、ボントロン（登録商標）（ＢＯＮＴＲＯＮ（登録商標））Ｎ−２１、ボントロン（登録商標）（ＢＯＮＴＲＯＮ（登録商標））Ｎ−７１、ボントロン（登録商標）（ＢＯＮＴＲＯＮ（登録商標））Ｎ−７５、ボントロン（登録商標）（ＢＯＮＴＲＯＮ（登録商標））Ｎ−７９の商品名で市販されているニグロシン（何れもオリヱント化学工業株式会社製）が挙げられる。
【００４５】
［４．任意の成分］
［４−１．帯電制御剤］
トナー粒子は、必要に応じて帯電制御剤を含んでもよい。帯電制御剤は、トナーの帯電レベル、及びトナーの帯電立ち上がり特性を向上させる目的で使用される。また、耐久性に優れたトナーを得る目的で使用される。トナーの帯電立ち上がり特性は、所定の帯電レベルに短時間で帯電可能か否かの指標である。
【００４６】
正帯電させたトナーを用いて現像する場合には、正帯電性の帯電制御剤を使用することが好ましい。一方、負帯電させたトナーを用いて現像する場合には、負帯電性の帯電制御剤を使用することが好ましい。ただし、トナーにおいて十分な帯電量が確保される場合には、帯電制御剤を使用しなくてもよい。
【００４７】
正帯電性の帯電制御剤の例としては、アジン系化合物、ナフテン酸又は高級脂肪酸の金属塩類、アルコキシル化アミン、アルキルアミド又は４級アンモニウム塩（より具体的には、ボントロン（登録商標）（ＢＯＮＴＲＯＮ（登録商標））Ｐ−５１の商品名で市販されている４級アンモニウム塩等）が挙げられる。
【００４８】
４級アンモニウム塩、カルボン酸塩又はカルボキシル基を有する樹脂も、正帯電性の帯電制御剤として使用できる。良好なトナーの帯電立ち上がり特性を得るためには、ニグロシン化合物が特に好ましい。帯電制御剤は、１種を単独で使用してもよいし、２種以上の帯電制御剤を併用してもよい。
【００４９】
［４−２．離型剤］
離型剤は、通常、トナーの耐オフセット性を向上させる目的で使用される。トナーの耐オフセット性を向上させるためには、離型剤の含有量は、結着樹脂１００質量部に対して、１質量部以上３０質量部以下であることが好ましく、５質量部以上２０質量部以下であることがより好ましい。
【００５０】
離型剤の例としては、脂肪族炭化水素ワックス、脂肪族炭化水素ワックスの酸化物、植物由来のワックス、動物由来のワックス、鉱物由来のワックス、脂肪酸エステルを主成分とするワックス又は脂肪酸エステルの一部若しくは全部が脱酸化されたワックスが挙げられる。脂肪族炭化水素ワックスの例としては、エステルワックス、ポリエチレワックス（例えば、低分子量ポリエチレン）、ポリプロピレンワックス（例えば、低分子量ポリプロピレン）、ポリオレフィン共重合物、ポリオレフィンワックス、マイクロクリスタリンワックス、パラフィンワックス又はフィッシャートロプシュワックスが挙げられる。脂肪族炭化水素ワックスの酸化物の例としては、酸化ポリエチレンワックス又は酸化ポリエチレンのブロック共重合体が挙げられる。植物由来のワックスの例としては、キャンデリラワックス、カルナバワックス、木ろう、ホホバろう又はライスワックスが挙げられる。動物由来のワックスの例としては、みつろう、ラノリン又は鯨ろうが挙げられる。鉱物由来のワックスの例としては、オゾケライト、セレシン又はペトロラタムが挙げられる。脂肪酸エステルを主成分とするワックスの例としては、モンタン酸エステルワックス又はカスターワックスが挙げられる。脂肪酸エステルの一部若しくは全部が脱酸化されたワックスの例としては、脱酸カルナバワックスが挙げられる。
【００５１】
離型剤は、１種を単独で使用してもよいし、２種以上を組み合わせて使用してもよい。
【００５２】
離型剤の融点は、５０℃以上１５０℃以下であることが好ましい。離型剤の融点がこのような範囲内であると、離型剤を含有するトナーの低温定着性が向上し、トナーの高温でのオフセットの発生が抑制される傾向にある。離型剤の融点は、例えば、示差走査熱量計（ＤＳＣ）（例えば、セイコーインスツル株式会社製「ＤＳＣ−６２２０」）を用いて測定される。
【００５３】
以上説明したように、第一実施形態に係るトナーは、優れた帯電安定性及び耐オフセット性を有する。このため、第一実施形態に係るトナーは、種々の画像形成装置で好適に使用することができる。
【００５４】
［４−３．外添剤］
外添剤としては、例えば、金属酸化物（より具体的には、アルミナ、酸化チタン、酸化マグネシウム、酸化亜鉛、チタン酸ストロンチウム又はチタン酸バリウム等）の微粒子又はシリカの微粒子が挙げられる。例えば、カップリング剤により外添剤の表面改質（より具体的には、疎水化処理又は正帯電処理等）をしてもよい。
【００５５】
＜第二実施形態：トナーの製造方法＞
第二実施形態に係るトナーの製造方法は、第一実施形態に係るトナーを製造する方法である。第二実施形態に係るトナーは、以下の構成（５）を有する。
構成（５）：付着工程では、磁性粉の表面に結晶化抑制剤を付着させる。混練工程では、結晶化抑制剤が付着した磁性粉及び結着樹脂を混練して混練物を得る。
【００５６】
構成（５）は、帯電安定性及び耐オフセット性に優れるトナーの提供に有益である。構成（５）を有するトナーの製造方法において、付着工程では、磁性粉の表面に結晶化抑制剤を付着させる。混練工程は、結晶化抑制剤が付着した磁性粉及び結着樹脂を混練して混練物を得る。このような工程を経ることで、結晶化抑制剤は、トナー粒子中で実質的に磁性粉の表面に付着して存在し、結着樹脂中には実質的に存在しない。結晶化抑制剤を結着樹脂中で分散させないため、画像形成工程の定着工程においてトナーが溶融する際に、トナーの凝集力が低下しにくい。このため、構成（５）を有するトナーの製造方法は、耐オフセット性に優れるトナーを提供できる。また、結晶化抑制剤は、実質的に磁性粉の表面に付着してのみ存在するため、磁性粉近傍でのみ結晶化を抑制する傾向にある。このため、トナーの帯電安定性を制御し易い。よって、構成（５）を有するトナーの製造方法は、帯電安定性に優れるトナーを提供できる。したがって、構成（５）を有するトナーの製造方法は、帯電安定性及び耐オフセット性に優れるトナーを提供できる。
【００５７】
また、構成（５）を有するトナーの製造方法では、結晶化抑制剤はトナー粒子中で実質的に磁性粉の表面に付着してのみ存在し、結着樹脂中には実質的に存在しない。このため、構成（５）を有するトナーの製造方法は、構成（４）を有するトナーを提供し易い。
【００５８】
第二実施形態に係るトナーの製造方法は、付着工程と、混練工程と、粉砕工程とを含む。第二実施形態に係るトナーの製造方法は、外添工程を更に含んでもよい。以下、第二実施形態に係るトナーの製造方法の一例を挙げて、付着工程、混練工程、粉砕工程及び外添工程を説明する。
【００５９】
［１．付着工程］
付着工程では、磁性粉の表面に結晶化抑制剤を付着させる。結晶化抑制剤を付着させる方法としては、混合機（例えば、ＦＭミキサー）を用いて、磁性粉と結晶化抑制剤とを混合する方法が挙げられる。混合する条件としては、例えば、回転数３００ｒｐｍ以上２５００ｒｐｍ以下又は回転時間１分以上１０分以下が挙げられる。
【００６０】
［２．混練工程］
混練工程では、結晶化抑制剤が付着した磁性粉及び結着樹脂を混練して混練物を得る。混合機（例えば、ＦＭミキサー又はナウターミキサー（登録商標））を用いて混合することにより、混合物を得る。混合物には、必要に応じて、帯電制御剤及び／又は離型剤が更に添加されてもよい。続けて、得られた混合物を、２軸押出機（例えば、株式会社池貝製「ＰＣＭ−３０」）を用いて溶融し混練する。混練時の温度は、８０℃以上１５０℃以下であることが好ましい。これにより、混練物が得られる。
【００６１】
［３．粉砕工程］
粉砕工程では、混練物を粉砕する。粉砕工程では、まず、得られた混練物を一次粉砕することにより、一次粉砕物を得る。具体的には、得られた混練物を、ドラムフレーカーを用いて冷却する。冷却した混練物を、ハンマーミルを用いて一次粉砕する。ハンマーミルには、ふるい（例えば、目開き５ｍｍ）がセットされてもよい。これにより、一次粉砕物が得られる。得られた一次粉砕物の体積中位径（Ｄ50）は１００μｍ以上１ｍｍ以下であることが好ましい。
【００６２】
次いで、一次粉砕物を粉砕（二次粉砕）する。これにより、トナー粒子を得る。具体的には、得られた一次粉砕物を、機械式粉砕機（例えば、フロイント・ターボ株式会社製「ターボミル  Ｔ２５０」）を用いて二次粉砕する。例えば、二次粉砕は、回転速度５，０００ｒｐｍ以上１５，０００ｒｐｍ以下で行うことが好ましい。次いで、得られた二次粉砕物を、分級機（例えば、風力分級機）を用いて分級する。これにより、トナー母粒子が得られる。得られたトナー母粒子の体積中位径（Ｄ50）は１０．０μｍ未満であることが好ましく、５．０μｍ以上９．０μｍ以下であることがより好ましい。
【００６３】
［４．外添工程］
外添工程では、トナー母粒子の表面に外添剤を付着させる。外添剤を付着させる方法の例としては、外添剤がトナー母粒子の表面に埋没しないような条件で、混合機（例えば、ＦＭミキサー又はナウターミキサー（登録商標））を用いて、トナー母粒子と外添剤とを混合する方法が挙げられる。トナー母粒子の表面に外添剤を付着させることにより、トナー粒子を含むトナーが得られる。
【００６４】
トナーの製造方法は、要求されるトナーの構成又は特性に応じて任意に変更することができる。また、付着工程、混練工程及び粉砕工程以外の工程、及び必要のない操作は割愛してもよい。効率的にトナーを製造するためには、多数のトナー粒子を同時に形成することが好ましい。
【００６５】
以上説明したように、第二実施形態に係るトナーの製造方法は、優れた帯電安定性及び付着性を有するトナーを提供できる。
【実施例】
【００６６】
以下、実施例を用いて本発明を更に具体的に説明する。なお、本発明は実施例の範囲に何ら限定されるものではない。
【００６７】
［１．トナーの調製］
［１−１．磁性粉の調製］
（磁性粉Ａの調製）
磁性粉（チタン工業株式会社製「ＢＬ−１００」）４０質量部とニグロシン（オリヱント化学工業株式会社製「ボントロン（登録商標）Ｎ−０１」）３質量部とをＦＭミキサー（日本コークス工業株式会社製「ＦＭ−２０Ｂ」）に投入し、回転数５００ｒｐｍ及び回転時間５分間の条件で内容物を攪拌した。その結果、ニグロシンが表面に付着した磁性粉Ａを得た。
【００６８】
（磁性粉Ｂの調整）
ニグロシンの含有量を３質量部から１質量部に変更した以外は、磁性粉Ａの調製方法と同様にして、磁性粉Ｂを調製した。
【００６９】
（磁性粉Ｃの調製）
回転数を５００ｒｐｍから２，０００ｒｐｍに変更した以外は、磁性粉Ａの調製方法と同様にして、磁性粉Ｃを調製した。
【００７０】
（磁性粉Ｄの調製）
ニグロシン（オリヱント化学工業株式会社製「ボントロン（登録商標）Ｎ−０１」）３質量部をエタノール１００質量部に溶解し、エタノール溶液を調製した。流動層スプレーコート装置（フロイント産業株式会社製「ＳＰＩＲ−Ａ−ＦＬＯＷ（登録商標）」）を用いて、調製したエタノール溶液を磁性粉（チタン工業株式会社製「ＢＬ−１００」）に塗布し、乾燥した。その結果、磁性粉Ｄを得た。得られた磁性粉Ａ〜Ｄの組成及びニグロシンの付着方法を表１に示す。
【００７１】
［１−２．結晶性ポリエステル樹脂の調製］
１，６−ヘキサンジオール１３２質量部、１，１０−デカンジカルボン酸２３０質量部、触媒（酸化ジブチル錫）１質量部、及びハイドロキノン０．３質量部を反応容器に仕込んだ。次に、反応容器内を窒素雰囲気とし、反応容器の内容物を攪拌しながら反応容器内部の温度を２００℃まで上昇させた。同温度（２００℃）で副生水を留去しながら、５時間重合反応を行った。次いで、反応容器内の圧力を５〜２０ｍｍＨｇに減圧して、重合反応を継続し、同温度（２００℃）で１時間反応を行った。反応終了後、反応容器の内容物を取り出して冷却し、結晶性ポリエステル樹脂を得た。
【００７２】
［１−３．非結晶性ポリエステル樹脂の調製］
ビスフェノールＡのプロピレンオキサイド付加物１５７５質量部、ビスフェノールＡのエチレンオキサイド付加物１６３質量部、フマル酸３７７質量部、及び触媒（酸化ジブチル錫）４質量部を反応容器に仕込んだ。次に、反応容器内を窒素雰囲気とし、反応容器の内容物を攪拌しながら反応容器内部の温度を２２０℃まで上昇させた。次いで、同温度（２２０℃）で８時間反応を行った後、反応容器内の圧力を６０ｍｍＨｇに減圧して１時間反応を行った。その後、反応混合物を２１０℃に冷却し、無水トリメリット酸無水物３３６質量部を反応容器に添加した。トリメリット酸無水物の添加後、３時間同温度（２１０℃）で反応を行った。反応終了後、反応容器の内容物を取り出して冷却し、非結晶性ポリエステル樹脂を得た。
【００７３】
実施例１
［１−４．トナー母粒子の調整］
結着樹脂として上記調製した結晶性ポリエステル樹脂７質量部及び非結晶性ポリエステル樹脂４０質量部と、磁性粉Ａ  ４３質量部と、離型剤（株式会社加藤洋行製「カルナウバワックスＮｏ．１」）５質量部と、帯電制御剤（オリヱント化学工業株式会社「ボントロン（登録商標）Ｐ−５１」）５質量部とをＦＭミキサー（日本コークス工業株式会社製）に投入し、内容物を予備混合した。次いで、２軸混練機（池貝鉄工株式会社製「ＰＣＭ−３０」）を用いて、混合物を混練した。次いで、混練物を冷却した。次いで、粗粉砕機（ホソカワケミクロン株式会社製「ロートプレックス（登録商標）」）を用いて、冷却した混練物を一次粉砕した。次いで、得られた一次粉砕物を微粉砕機（フロイント・ターボ株式会社製「Ｔ−２５０」）を用いて、得られた一次粉砕物を二次粉砕した。エルボージェット分級機を用いて、得られた二次粉砕物を分級し、トナー母粒子を得た。トナー母粒子の体積中位径は、８．０μｍであった。
【００７４】
［１−５．トナー粒子］
トナー母粒子１００質量部と、外添剤（クラリアントジャパン社製「ＨＤＫ  Ｈ３０５０  ＶＰ」  シリカ）０．３質量部とをＦＭミキサー（日本コークス工業株式会社製）に投入した。内容物を混合し、トナーＡを得た。磁性粉の表面に結晶化抑制剤が付着していることが確認され、結着樹脂中に結晶化抑制剤は確認されなかった。すなわち、結晶化抑制剤が結着樹脂中に実質的に存在しないことが確認された。
【００７５】
実施例２
磁性粉Ａ  ４３質量部を磁性粉Ｂ  ４１質量部及びニグロシン（オリヱント化学工業株式会社製「ボントロン（登録商標）Ｎ−０１」）２質量部に変更した以外は、トナーＡの製造方法と同様にして、トナーＢを得た。トナーＢの体積中位径は、８．０μｍであった。磁性粉の表面に結晶化抑制剤が付着していることが確認され、結着樹脂中の結晶化抑制剤が確認された。
【００７６】
実施例３
磁性粉Ａ  ４３質量部を磁性粉Ｃ  ４３質量部に変更した以外は、トナーＡの製造方法と同様にして、トナーＣを得た。トナーＣの体積中位径は、８．０μｍであった。磁性粉の表面に結晶化抑制剤が付着していることが確認され、結着樹脂中に結晶化抑制剤は確認されなかった。すなわち、結晶化抑制剤が結着樹脂中に実質的に存在しないことが確認された。
【００７７】
実施例４
磁性粉Ａ  ４３質量部を磁性粉Ｄ  ４３質量部に変更した以外は、トナーＡの製造方法と同様にして、トナーＤを得た。トナーＤの体積中位径は、８．０μｍであった。磁性粉の表面に結晶化抑制剤が付着していることが確認され、結着樹脂中に結晶化抑制剤は確認されなかった。すなわち、結晶化抑制剤が結着樹脂中に実質的に存在しないことが確認された。
【００７８】
比較例１
磁性粉Ａ  ４３質量部を磁性粉Ｄ  ４０質量部及びニグロシン（オリエント化学工業株式会社製「ボントロン（登録商標）Ｎ−０１」）３質量部に変更した以外は、トナーＡの製造方法と同様にして、トナーＥを得た。磁性粉Ｄは、磁性粉（チタン工業株式会社製「ＢＬ−１００」）である。結着樹脂中の結晶化抑制剤は確認された。
【００７９】
各試料（実施例１〜４及び比較例１のトナー）を表２に示す。なお、表２中のＮ−０１はオリヱント化学工業株式会社製「ボントロン（登録商標）Ｎ−０１」を表し、Ｐ−５１はオリヱント化学工業株式会社製「ボントロン（登録商標）Ｐ−５１」を表し、カウナウバワックスは株式会社加藤洋行製「カウナウバワックスＮｏ．１」を表す。
【００８０】
［２．測定方法］
（２−１．トナーの体積中位径、及び粒度分布）
トナー母粒子の体積中位径（Ｄ50）を、精密粒度分布測定装置（ベックマン・コールター株式会社製「コールターカウンターマルチサイザー３」）を用いて測定した。なお、体積中位径（Ｄ50）は、コールターカウンター法を用いて、体積基準で算出されたメディアン径である。
【００８１】
（２−２．結晶化抑制剤の存在）
透過型電子顕微鏡（ＴＥＭ、日本電子株式会社製「ＪＳＭ−６７００Ｆ」）を用いて、結晶化抑制剤が磁性粉の表面に付着していること、及び結着樹脂中に含まれることを確認した。
＜トナー粒子の断面のＴＥＭ写真の撮影方法＞
まず、トナーを常温硬化性のエポキシ樹脂中に分散させ、４０℃の雰囲気に２日間静置し、硬化物を得た。得られた硬化物から、ミクロトーム（ライカ株式会社製「ＥＭ  ＵＣ６」）を用いて、厚さ２００ｎｍのトナー粒子の断面観察用の薄片試料を切り出した。得られた薄片試料を、透過型電子顕微鏡（ＴＥＭ、日本電子株式会社製「ＪＳＭ−６７００Ｆ」）を用いて倍率１００００倍で観察し、結晶化抑制剤が結着樹脂中に含まれているか、及び、磁性粉近傍に磁性粉に付着していた結晶化抑制剤が存在しているかを確認した。
【００８２】
［５．評価方法］
［５−１．トナーの帯電安定性の評価］
高温高湿環境（温度：３２．５℃  湿度：８０％ＲＨ）で試料（トナー）を２４時間暴露しつつ放置した。以下、この操作を高温高湿環境放置と記載することがある。高温高湿環境放置後の試料５質量部とフェライトキャリア１００質量部とを、ターブラー（登録商標）・シェーカー・ミキサー（株式会社シンマルエンタープライゼス製「Ｔ２Ｆ型」）を用いて通常環境（温度：２５℃  湿度：５０％ＲＨ）下にて、３０秒間摩擦帯電させた。吸引式帯電量測定装置（トレック社製「Ｍｅｄｅｌ  ２１０ＨＳ」）を用いて、上記摩擦帯電した際のトナーの帯電量（μＣ／ｇ）を測定した。得られたトナーの帯電量を高温高湿環境放置後のトナーの帯電量とした。また、高温高湿環境放置前の試料（トナー）の帯電量（μＣ／ｇ）は、高温高湿環境放置後のトナーの帯電量と同様の方法で測定した。得られたトナーの帯電量を高温高湿環境放置前のトナーの帯電量とした。得られたトナーの帯電量から数式（６）を用いて、帯電維持率を算出した。
帯電維持率（％）＝［高温高湿環境放置後のトナーの帯電量／高温高湿環境放置前のトナーの帯電量］×１００・・・（６）
得られた帯電維持率から下記基準にしたがって、トナーの帯電安定性を評価した。
○（良い）：帯電維持率が７０％以上であった。
×（悪い）：帯電維持率が７０％未満であった。
【００８３】
［５−２．トナーの耐オフセット性の評価］
評価機として、プリンター（京セラドキュメントソリューシュンズ株式会社製「ＦＳ−４０２０ＤＮ」）の改造機を用いた。この評価機は上記プリンターの定着制御温度を可変できるようにした改造機である。この評価機に各試料（トナー）を投入した。評価機を用い、定着温度を標準制御温度より１０℃高く設定し、評価用画像を印刷した。評価用画像は、形状が正方形のソリッド画像であった。評価用紙の定着ローラ１周下流側にソリッド画像の汚れがないか確認した。汚れが確認されない場合、「良い」と判断した。汚れが確認された場合、「良くない」と判断した。判断結果が良いであった場合、定着温度を更に１０℃上げたこと以外は上記と同様の操作を行った。「良くない」との判断結果が出るまで、上記と同様の操作を行った。判断結果が「良くない」となった定着温度を「オフセット発生温度」とした。得られたオフセット発生温度から、数式（７）を用いて、標準制御温度との差を求めた。
差（℃）＝オフセット発生温度−標準制御温度・・・（７）
差から以下の基準に基づき、トナーの耐オフセット性を評価した。
○（良い）：差が＋５０℃以上であった。
×（悪い）：差が＋５０℃未満であった。
【００８４】
【表１】
0006439718.tif 000002
【００８５】
【表２】
0006439718.tif 000003
【００８６】
各試料（実施例１〜４及び比較例１のトナー）の帯電安定性及び耐オフセット性の評価結果を表３に示す。
【００８７】
【表３】
0006439718.tif 000004
【００８８】
表１及び２に示すように、実施例１〜４に係るトナーは、構成（１）を有していた。詳しくは、実施例１〜４に係るトナーでは、トナー粒子が結着樹脂として結晶性ポリエステル樹脂と磁性粉と結晶化抑制剤とを含んでいた。また、磁性粉の表面に結晶化抑制剤が付着していた。また、比較例１に係るトナーは、構成（１）を有しなかった。詳しくは、比較例１に係るトナーでは、結晶化抑制剤が磁性粉の表面で確認されなかった。
【００８９】
表３に示すように、実施例１〜４に係るトナーでは、帯電安定性及び耐オフセット性の評価がともに○（良い）であった。また、比較例１に係るトナーでは、帯電安定性及び耐オフセット性の評価がともに×（悪い）であった。
【００９０】
以上から、実施例１〜４に係るトナーは、比較例１に比べ、優れた帯電安定性及び耐オフセット性が有することを示した。
【００９１】
表１及び表２に示すように、実施例１、３及び４に係るトナーでは、結晶化抑制剤は、実質的に磁性粉の表面にのみ存在する。また、実施例２に係るトナーでは、結晶化抑制剤は、磁性粉の表面に加え、結着樹脂中にも確認された。
【００９２】
表３に示すように、実施例１、３及び４に係るトナーでは、帯電維持率が８５％以上であり、差が＋８０℃であった。実施例２に係るトナーでは、帯電維持率が８２％であり、差が＋６０℃であった。
【００９３】
以上から、実施例１、３及び４に係るトナーは、実施例２に係るトナーに比べ、帯電安定性及び耐オフセット性が向上することを示した。
【産業上の利用可能性】
【００９４】
本発明に係る磁性トナーは、画像形成装置（例えば、複写機又はプリンター）において画像を形成するために用いることができる。